(57)【要約】      （修正有）【課題】基板に互いに反応して膜物質となる成膜ガスを供給し、成膜する成膜装置において、生産性が高く、かつ基板に成膜される膜の膜厚の面内及び面間均一性を高める技術を提供する。【解決手段】処理容器１０内に基板を回転軸２２周りに公転させる回転テーブル２を設け、回転テーブルに載置されて加熱する。成膜ガスを回転テーブルに向けて吐出するガス供給部３を回転テーブルを回転させたときに基板が移動する移動領域と対向するように配置し、ガス供給孔３０を回転テーブルの中心側から周縁側の範囲に亘って、移動領域と交差するように設ける。そして第１の成膜ガスと第２の成膜ガスとを移動領域における互いに重なる領域に同時に供給する。複数の基板を連続的に処理することができるため生産性が向上すると共に、基板に成膜される膜の膜厚の面内及び面間の均一性が良好になる。【選択図】図２
2019192763.tif 000002
【特許請求の範囲】
【請求項１】
真空雰囲気が形成される処理容器と、
前記処理容器内に設けられ、複数の基板を載置するための基板載置領域がその上面側に形成され、前記基板載置領域を回転軸周りに公転させるための回転機構を備えた回転テーブルと、
前記基板載置領域に載置された基板を加熱する加熱機構と、
前記回転テーブルを回転させたときに基板が移動する移動領域と対向するように設けられ、前記加熱機構により加熱された基板の表面に吸着し、互いに反応して膜物質を形成するための成膜ガスである第１の成膜ガス及び第２の成膜ガスを前記回転テーブル側に向けて吐出するためのガス吐出孔が、前記回転テーブルの回転中心側から周縁側の範囲に亘って前記移動領域と交差するように形成されたガス供給部と、
前記処理容器内を排気するための排気部と、を備え、
前記第１の成膜ガス及び第２の成膜ガスは、前記移動領域の互いに重なる領域に同時に供給されることを特徴とする成膜装置。
【請求項２】
前記第１の成膜ガス及び第２の成膜ガスのうちの飽和蒸気圧が低い低蒸気圧ガスの飽和蒸気圧をＰ０、飽和蒸気圧が高い高蒸気圧ガスの飽和蒸気圧をＰ０’とし、前記低蒸気圧ガス及び高蒸気圧ガスの分圧を各々Ｐ１，Ｐ１’とすると、前記第１、第２の成膜ガスの各供給圧力はＰ１／Ｐ０が１以下、Ｐ１’／Ｐ０’が１以下であり且つＰ１よりも高い値になるように設定され、
前記加熱機構は、供給された各成膜ガスに対する当該成膜ガスの消費量の割合である反応効率が７０％以上となる温度に基板を加熱することを特徴とする請求項１に記載の成膜装置。
【請求項３】
前記処理容器の天井面側には、前記回転テーブル側に向けて、膜の処理を行うための光を照射する照射部を備えたことを特徴とする請求項１または２に記載の成膜装置。
【請求項４】
前記照射部は、前記ガス供給部を介して供給されたクリーニングガスを活性化して前記回転テーブルの表面に付着した膜のクリーニングを行うための紫外線照射部であることを特徴とする請求項３に記載の成膜装置。
【請求項５】
前記照射部は、前記膜を改質するための紫外線照射部であることを特徴とする請求項３に記載の成膜装置。
【請求項６】
真空雰囲気が形成される処理容器内に設けられ、回転テーブルの一面側に形成された複数の基板載置領域に基板を載置し、当該回転テーブルを回転させてその回転軸周りに基板を公転させる工程と、
次いで、前記基板載置領域に載置された基板を加熱すると共に、当該加熱された基板の表面に吸着し、互いに反応して膜物質を形成するための成膜ガスである第１の成膜ガス及び第２の成膜ガスを、前記回転テーブルの回転中心側から周縁方向側の範囲に亘って、前記公転に伴って基板が移動する移動領域と交差するように、前記回転テーブルと対向する位置から供給する工程と、
前記処理容器内を排気する工程と、を含み、
前記第１の成膜ガス及び第２の成膜ガスは、夫々基板の移動領域の互いに重なる領域に同時に供給されることを特徴とする成膜方法。
【請求項７】
成膜ガスを供給する工程では、前記第１の成膜ガス及び第２の成膜ガスのうちの飽和蒸気圧が低い低蒸気圧ガスの飽和蒸気圧をＰ０、飽和蒸気圧が高い高蒸気圧ガスの飽和蒸気圧をＰ０’とし、前記低蒸気圧ガス及び高蒸気圧ガスの分圧を各々Ｐ１，Ｐ１’とすると、前記第１、第２の成膜ガスの各供給圧力はＰ１／Ｐ０が１以下、Ｐ１’／Ｐ０’が１以下であり且つＰ１よりも高い値になるように設定されることと、
前記処理容器に供給された各成膜ガスに対する当該成膜ガスの消費量の割合である反応効率が７０％以上となる温度に基板を加熱することと、を特徴とする請求項６に記載の成膜方法。
【発明の詳細な説明】
【技術分野】
【０００１】
本開示は、成膜装置及び成膜方法に関する。
【背景技術】
【０００２】
半導体装置の製造工程においては、半導体ウエハ（以下「ウエハ」という）などの基板に対して供給した処理ガスを反応させて成膜処理を行う場合がある。  
【０００３】
成膜処理の例として、例えば特許文献１には、基板支持体に支持された基板に、互いに反応する有機反応体を含む第一、第二の反応体の蒸気を水平通流により供給して有機膜を成膜する例が記載されている。
【先行技術文献】
【特許文献】
【０００４】
【特許文献１】特開２０１７−７６７８４号公報
【発明の概要】
【発明が解決しようとする課題】
【０００５】
本開示は、基板に互いに反応して膜物質となる成膜ガスを供給して、膜物質からなる膜を成膜する成膜装置において、生産性が高く、かつ基板に成膜される膜の膜厚の面内及び面間均一性を高める技術を提供する。
【課題を解決するための手段】
【０００６】
本開示の成膜装置は、真空雰囲気が形成される処理容器と、
前記処理容器内に設けられ、複数の基板を載置するための基板載置領域がその上面側に形成され、前記基板載置領域を回転軸周りに公転させるための回転機構を備えた回転テーブルと、
前記基板載置領域に載置された基板を加熱する加熱機構と、
前記回転テーブルを回転させたときに基板が移動する移動領域と対向するように設けられ、前記加熱機構により加熱された基板の表面に吸着し、互いに反応して膜物質を形成するための成膜ガスである第１の成膜ガス及び第２の成膜ガスを前記回転テーブル側に向けて吐出するためのガス吐出孔が、前記回転テーブルの回転中心側から周縁側の範囲に亘って前記移動領域と交差するように形成されたガス供給部と、
前記処理容器内を排気するための排気部と、を備え、
前記第１の成膜ガス及び第２の成膜ガスは、前記移動領域の互いに重なる領域に同時に供給されることを特徴とする。
【発明の効果】
【０００７】
本開示によれば、基板に互いに反応して膜物質となる成膜ガスを供給して、膜物質からなる膜を成膜する成膜装置において、生産性が高く、かつ基板に成膜される膜の膜厚の面内及び面間均一性を高める技術を提供することができる。
【図面の簡単な説明】
【０００８】
【図１】本開示の実施の形態に係るポリイミドが生成する過程を示す反応図である。
【図２】本開示の実施の形態に係る成膜装置の縦断側面図である。
【図３】前記成膜装置の横断平面図である。
【図４】ウエハに吸着する成膜ガスの吸着量が変化する仕組みに係る説明図である。
【図５】前記成膜装置における成膜ガスの分圧及びウエハの加熱温度の設定の考え方示す説明図である。
【図６】前記成膜装置における成膜ガス供給領域及び成膜ガスの流れを説明する平面図である。
【図７Ａ】実施の形態に係る成膜ガスの第１例を示す説明図である。
【図７Ｂ】前記成膜ガスの第２例を示す説明図である。
【図７Ｃ】前記成膜ガスの第３例を示す説明図である。
【図８】予備試験に用いた成膜装置を示す縦断側面図である
【図９】予備試験における温度ごとのガス供給ノズルからの距離に対して成膜される膜の膜厚を示す特性図である。
【発明を実施するための形態】
【０００９】
一の実施の形態に係る成膜装置について説明する。この成膜装置は、基板であるウエハに向けて互いに反応する第１のモノマーを含む第１の成膜ガスと、第２のモノマーを含む第２の成膜ガスと、を供給し、ウエハの表面に反応物の膜物質からなる膜を成膜する成膜処理を行う。実施の形態では、第１のモノマーとして二官能性の酸無水物、例えばＰＭＤＡ（Ｃ１０Ｈ２Ｏ６：無水ピロメリト酸）が用いられ、第２のモノマーとして二官能性のアミン、例えばＯＤＡ（Ｃ１２Ｈ１２Ｎ２Ｏ：４，４’―ジアミノジフェニルエーテル）が用いられて、ポリイミドからなる膜物質が生成される。
【００１０】
ポリイミドの合成について説明する。図１に示すようにＰＭＤＡは、具体的には４つの炭素元素（Ｃ）と１つの酸素元素（Ｏ）とが環状に単結合（一重結合）により互いに接続された５員環からなる官能基を２つ備えており、前記酸素元素に隣接する炭素元素には、夫々別の酸素元素が二重結合により接続している。そして、５員環を構成する酸素元素が各々外側を向くように配置されると共に、これら２つの官能基間に、各々の官能基の２つの炭素元素を共有するベンゼンが介在していて芳香族モノマーをなしている。前記５員環は、イミド環を形成するためのものである。
【００１１】
ＯＤＡには、１つの窒素元素（Ｎ）と２つの水素元素（Ｈ）とを備えたアミノ基（−ＮＨ２）が２つ配置されており、これら窒素元素は、ジフェニルエーテルの一端側及び他端側に夫々結合している。尚、図１では炭素元素及び水素元素については記載を省略している。そして、これら２種類のモノマーを互いに混合すると、前駆体であるポリアミド酸が生成するので、この前駆体の熱処理（加熱）によって脱水縮合が起こり、図１の下段に示すポリイミドが合成される。
【００１２】
次いで成膜装置の構成について説明する。図２、図３に示すように成膜装置は、真空雰囲気が形成される扁平な概ね円形の真空容器（処理容器）１０を備え、真空容器１０は、側壁及び底部を構成する容器本体１２と、天板１１とにより構成されている。真空容器１０内には、直径３００ｍｍの複数枚のウエハＷを水平に載置する円形の回転テーブル２が設けられている。図２に示すように回転テーブル２の上面（一面側）には、回転テーブル２の周方向（回転方向）に沿って、６つの円形の凹部で構成された載置部（基板載置領域）２４が設けられており、各載置部２４の凹部内にウエハＷが載置される。
【００１３】
回転テーブル２の裏面中央部には、回転軸２２を介して回転機構２３が設けられ、回転テーブル２は、成膜処理中において鉛直軸（図２に示す回転テーブル２の中心Ｃ）周りに上方から見て時計回り方向に回転する。従って回転テーブル２は、ウエハＷが載置された載置部２４を回転軸２２周りに公転させるように構成されている。ウエハＷを載置した回転テーブル２を回転させると、載置部２４に載置されたウエハＷが公転することにより、図３中一点鎖線で示す移動領域Ａを移動する。図２中の２０は回転軸２２及び回転機構２３を収納するケース体である。このケース体２０には、回転テーブル２の下方領域に窒素ガスをパージガスとして供給するためのパージガス供給管７２が接続されている。
【００１４】
図２に示すように真空容器１０の底部における回転テーブル２の下方には同心円状に加熱機構である複数のヒータ７が設けられ、各載置部２４に載置されたウエハＷが加熱されるように構成されている。なお図２中の７０は、ヒータ７の上方側を覆う覆い部材である。また図３に示すように真空容器１０の側壁には、ウエハＷの搬送口１５が開口しており、ゲートバルブ１６によって開閉自在に構成されている。真空容器１０内における搬送口１５に臨む位置は、ウエハＷの受け渡し位置となっており、当該受け渡し位置に対応する部位には、回転テーブル２の下方側に載置部２４を貫通してウエハＷを裏面から持ち上げるための受け渡し用の昇降ピン及びその昇降機構（いずれも図示せず）が設けられている。そしてウエハＷは搬送口１５を介して、真空容器１０の外部に設けられた図示しない基板搬送機構により、受け渡し位置に搬送され、基板搬送機構と昇降ピンとの協働作用により、載置部２４に受け渡される。
【００１５】
また、真空容器１０の側壁には、ＰＭＤＡを含む第１の成膜ガス及びＯＤＡを含む第２の成膜ガスを回転テーブル２に向けて供給するためのガス供給部であるガス供給ノズル３が設けられている。
ガス供給ノズル３は、先端が封止された筒状に構成され、真空容器１０の外周壁から中心に向かって伸び、回転テーブル２を回転させた時にウエハＷが移動する既述の移動領域Ａと交差するように、回転テーブル２の径方向に向けて設けられている。また、ガス供給ノズル３は、当該回転テーブル２の上方位置に、ウエハＷの移動領域Ａと対向するように設けられている。
【００１６】
筒状に構成されたガス供給ノズル３の下面には、その長さ方向に沿って等間隔に並ぶ複数のガス吐出孔３０が設けられている。上述のガス供給ノズル３の配置を踏まえると、これらのガス吐出孔３０は、前記移動領域Ａと交差する回転テーブル２の回転中心側から周縁側の範囲に亘って形成されているといえる。
【００１７】
真空容器１０外側に位置するガス供給ノズル３の基端部には、ガス供給管３１が接続されている。ガス供給管３１は上流側にて２本のガス導入管５３、６３に分岐している。ガス導入管５３の上流側は、流量調整部Ｍ１、バルブＶ１をこの順に介してＰＭＤＡ気化部５１に接続されている。
【００１８】
ＰＭＤＡ気化部５１内においては、ＰＭＤＡが固体の状態で貯蔵されており、ＰＭＤＡ気化部５１はこのＰＭＤＡを加熱する図示しないヒータを備えている。また、ＰＭＤＡ気化部５１にはキャリアガス供給管５４の一端が接続されており、バルブＶ２、ガス加熱部５８をこの順に介して、キャリアガス供給管５４の他端はＮ２（窒素）ガス供給源５２に接続されている。このような構成により、キャリアガスであるＮ２ガスが加熱された状態でＰＭＤＡ気化部５１に供給され、当該ＰＭＤＡ気化部５１内にて加熱され気化しているＰＭＤＡと、Ｎ２ガスとが混合されて混合ガスとなり、第１の成膜ガスとして、ガス供給ノズル３に導入される。
【００１９】
さらに、キャリアガス供給管５４におけるガス加熱部５８の下流側且つバルブＶ２の上流側は分岐してガス供給管５５を形成し、このガス供給管５５の下流端は、バルブＶ３を介してガス導入管５３のバルブＶ１の下流側且つ流量調整部Ｍ１の上流側に接続されている。このような構成によって、上記の第１の成膜ガスをガス供給ノズル３に供給しないときには、ガス加熱部５８で加熱されたＮ２ガスを、ＰＭＤＡ気化部５１を迂回させてガス供給ノズル３に導入することができる。
【００２０】
一方、ガス導入管６３の他端は、流量調整部Ｍ２、バルブＶ４をこの順に介してＯＤＡ気化部６１に接続されている。ＯＤＡ気化部６１内においては、ＯＤＡが液体（あるいは顆粒状の固体）の状態で貯留されており、ＯＤＡ気化部６１はこのＯＤＡを加熱する図示しないヒータを備えている。また、当該ＯＤＡ気化部６１にはキャリアガス供給管６４の一端が接続されており、キャリアガス供給管６４の他端はバルブＶ５、ガス加熱部６８を介してＮ２ガス供給源６２に接続されている。このような構成により、加熱されたキャリアガスＮ２ガスが加熱された状態でＯＤＡ気化部６１に供給され、当該ＯＤＡ気化部６１内にて加熱され気化しているＯＤＡと、Ｎ２ガスとが混合されて混合ガスとなり、第２の成膜ガスとして、ガス供給ノズル３に導入することができる。
【００２１】
さらに、キャリアガス供給管６４におけるガス加熱部６８の下流側且つバルブＶ５の上流側は分岐してガス供給管６５を形成し、このガス供給管６５の下流端は、バルブＶ６を介してガス導入管６３のバルブＶ４の下流側且つ流量調整部Ｍ２の上流側に接続されている。このような構成によって、上記の第２の成膜ガスをガス供給ノズル３に供給しないときには、ガス加熱部６８で加熱されたＮ２ガスを、ＯＤＡ気化部６１を迂回させてガス供給ノズル３に導入することができる。
【００２２】
ガス供給管３１及びガス導入管５３、６３には、流通中の成膜ガス中のＰＭＤＡ及びＯＤＡが液化、または付着することを防ぐために、例えば管内を加熱するための配管ヒータ３２、５７、６７が各々管の周囲に設けられる。この配管ヒータ３２、５７、６７によって、ガス供給ノズル３から吐出される成膜ガスの温度が調整される。なお、図示の便宜上、配管ヒータ６０は配管の一部のみに示しているが、液化を防ぐことができるように例えば配管全体に設けられている。
またガス供給管３１には、クリーニング用のガスを供給するためのクリーニングガス供給管３３の一端が接続されている。クリーニングガス供給管３３の他端側は、２本に分岐し、各端部に夫々Ｎ２ガス供給源３４と、Ｏ２（酸素）ガス供給源３５と、が接続されている。なお図２、３中のＶ７、Ｖ８はバルブである。
このような構成により、真空容器１０内にガス供給ノズル３を介し、クリーニングガスとして、Ｎ２ガスにて希釈されたＯ２ガスを供給することができる。
【００２３】
また真空容器１０の底面の周縁における、ガス供給ノズル３の位置から見て、回転テーブル２の回転方向の下流側の位置には、排気口４が設けられている。回転テーブル２の径方向に向けて設けられたガス供給ノズル３と、排気口４から回転テーブル２の中心Ｃに向けて引いた直線との成す角度θは、３０〜９０°の範囲が好ましく、例えば６０°に設定される。また排気口４の位置を、前記角度θが３０〜９０°の範囲で可変となるように構成してもよい。例えば材料の選択やガスの流量、温度、圧力などのプロセスパラメータを変更した際にガスの濃度の均一性に偏りが生じた場合に排気口４の位置を調整することでガスの濃度の均一性を改善することができる。排気口４には、排気管４２の一端が接続され、排気管４２の他端には、真空ポンプ４３が接続されている。
【００２４】
さらに天板１１には、ウエハＷの加熱温度（２００℃）よりも高温であって、成膜ガスの吸着を阻害して、ポリイミドの形成を抑える成膜阻害温度（２４０℃）に真空容器１０を加熱する容器加熱部７１が設けられている。これにより真空容器１０内へのポリイミドの形成が抑制されている。
【００２５】
この他、成膜装置は、回転テーブル２に向けて紫外線を照射し、回転テーブル２のクリーニングを行うための紫外線照射部８を備えている。図２に示すように、上面側から見たとき、紫外線照射部８は、回転テーブル２の中心Ｃを挟んで、その直径方向に沿うように設けられている。紫外線照射部８はランプハウス８２の内部に紫外線ランプ８３を配置した構造となっており、天板１１に形成された透過窓８１を介して回転テーブル２の表面に紫外線を照射できるように構成されている。
【００２６】
上述の構成を備える成膜装置はコンピュータである制御部９０を備えており、この制御部９０は、プログラム、メモリ、ＣＰＵを備えている。プログラムには、後述するウエハＷに対する処理を進行させるように命令（各ステップ：ステップ群）が組み込まれている。このプログラムは、コンピュータ記憶媒体、例えばコンパクトディスク、ハードディスク、光磁気ディスク、ＤＶＤ等に格納され、制御部９０にインストールされる。制御部９０は当該プログラムにより成膜装置の各部に制御信号を出力し、各部の動作を制御する。具体的には、真空ポンプ４３による排気流量、流量調整部Ｍ１、Ｍ２による真空容器１０内へ供給する各ガスの流量、Ｎ２ガス供給源５２、６２からのＮ２ガスの供給、各ヒータへの供給電力、などの各制御対象が制御信号により制御される。
【００２７】
以上に説明した構成を備える実施の形態に係る成膜装置においては、ウエハＷの加熱温度及び第１の成膜ガス及び第２の成膜ガスの供給量（第１の成膜ガス及び第２の成膜ガスの分圧）を操作変数としてウエハＷの表面に成膜されるポリイミドの膜の膜厚を制御する。
【００２８】
ウエハＷの表面に、互いに反応するモノマーを吸着させて膜物質を形成する吸着反応において、膜物質の形成量（以下、「成膜量」ともいう）は、ウエハＷに対する、各モノマーの吸着量に依存する。そして、ウエハＷに対するモノマーの吸着量は、モノマーである第１の成膜ガスや第２の成膜ガスの各分子の衝突頻度（単位時間当たりの衝突量）に依存する。従って、ウエハＷに対する各モノマーの吸着量は、第１の成膜ガス及び第２の成膜ガスの分圧により制御することができる。
【００２９】
一方で、モノマーを分子レベルで見たとき、ウエハＷの表面に吸着しているモノマーの振動エネルギーが大きくなると、ウエハＷの表面から脱離する。従って、ウエハＷの表面に付着しているモノマーの正味の吸着量は、図４に模式的に示すように、モノマーが単位時間にウエハＷの表面に衝突する量と、吸着したモノマーがウエハＷの表面から脱離する量と、のバランスによって決定される。そして、両成膜ガスのモノマーがウエハＷに吸着している時間（吸着滞留時間）が長くなると、ウエハＷに吸着したモノマー同士が反応する確率が増大し、成膜量が増える。
【００３０】
このため例えば、ＰＭＤＡとＯＤＡとの吸着反応によりポリイミドを生成させる場合に、部材の温度を２４０℃以上に加熱すると、単位時間あたりのモノマーの吸着量よりも脱離量が多くなり、当該部材の表面におけるモノマーの正味の吸着量が殆どゼロとなる。そこで、成膜対象であるウエハＷ以外のガス供給ノズル３やその上流側の管路、真空容器１０の温度を例えば２４０℃（既述の成膜阻害温度に相当する）に加熱することにより、第１、第２の成膜ガスを混合供給したとしても、これらの部材の表面への膜物質の堆積を抑えることができる。
【００３１】
以上に説明したメカニズムをまとめると、各成膜ガスの供給量（分圧）を上げると、当該成膜ガスのモノマーの吸着量が増えて成膜量は増大し、供給量（分圧）を下げると吸着量が減って成膜量は減少する。また、ウエハＷの温度を上げるとモノマーの振動エネルギーが大きくなってモノマーの脱離量が増大すると共に吸着滞留時間が短くなることにより、成膜量は減少する。反対にウエハＷの温度を下げると（但し、反応温度以上に加熱されていること）、モノマーの脱離量が減少すると共に吸着滞留時間が長くなることにより成膜量が増大する傾向がみられる。
【００３２】
以上に検討したように、各成膜ガスの供給量やウエハＷの温度を変化させて成膜を行う場合、これらの成膜ガスの飽和蒸気圧に留意しなければならない。温度一定の条件下で圧力が当該成膜ガスの飽和蒸気圧曲線を上回った場合には、成膜ガスが液化して、精密な膜厚制御を行うことができなくなってしまうおそれがある。従って成膜ガスの吸着量を増加させるにあたって、成膜ガスが液化しない範囲において成膜ガスの分圧及びウエハＷの加熱温度を調整する必要がある。
【００３３】
図５は、第１の成膜ガス及び第２の成膜ガスの飽和蒸気圧曲線を示す特性図であり、横軸は温度を示し、縦軸には圧力を対数表示してある。同図中、第１の成膜ガスの飽和蒸気圧曲線を実線で示し、第２の成膜ガスの飽和蒸気圧曲線を破線で示してある。なお図５に示す第１の成膜ガス及び第２の成膜ガスの飽和蒸気圧曲線は模式的な表示であり、ＰＭＤＡやＯＤＡの実際の飽和蒸気圧曲線を記載したものではない。
【００３４】
図１を用いて説明したように第１のモノマーと第２のモノマーとが１対１で反応してポリイミドの繰り返し単位構造が形成されるとし、例えば第１の成膜ガスの飽和蒸気圧が第２の成膜ガスの飽和蒸気圧よりも高い例で説明する。
【００３５】
この場合には、まず飽和蒸気圧が低い成膜ガス（図５に示す例では第１の成膜ガス）については、当該成膜ガスが気体の状態を維持可能な温度、分圧条件下で成膜処理を行う。即ち、図５の例では、第１の成膜ガスの飽和蒸気圧曲線よりも下方側の温度、分圧条件下で成膜処理を行えばよいことになる。
【００３６】
例えば図５に一点鎖線で示したウエハＷの温度範囲内の所定の加熱温度で成膜処理を行う場合には、第１の成膜ガスの分圧が飽和蒸気圧未満の範囲でできるだけ両成膜ガスの分圧を上昇させてモノマーがウエハＷの表面に衝突する量を増加させる。これによりモノマーの吸着量をできるだけ増加させることができる。
【００３７】
また、図５に二点鎖線で示した分圧範囲の所定の成膜ガス分圧で成膜処理を行う場合には、同じく第１の成膜ガスの分圧が飽和蒸気圧未満の範囲でできるだけ加熱温度を下げてモノマーの脱離量を少なくする。これによりモノマーの脱離量を減少させると共に、吸着滞留時間を長くすることができる。
【００３８】
このように飽和蒸気圧が低い低蒸気圧ガスの飽和蒸気圧を越えない分圧となるように低蒸気圧ガスの供給量を設定する。  
一方、飽和蒸気圧が高い成膜ガス（図５に示す例では第２の成膜ガス）については、化学量論比的には低蒸気圧ガスと同量の（分圧を揃えた）高蒸気圧ガスを供給すればよいようにも考えられる。しかしながら、分圧を揃えた状態の場合、低蒸気圧ガスと比較して、高蒸気圧ガスはウエハＷへの吸着量も少なくなってしまう。そこで、高蒸気圧ガスについては、飽和蒸気圧を越えない分圧範囲にて、低蒸気圧ガスよりも過剰量供給することが好ましい。
【００３９】
なお、上述の成膜ガスの供給量（分圧）設定法は、成膜ガスが昇華曲線を超えて固化することを防止する場合にも同様に適用することができる。
【００４０】
ここで既述のように、本実施の形態においては、ガス供給ノズル３と、排気口４から回転テーブル２の中心Ｃに向けて引いた直線との成す角度θが３０°〜９０°の範囲に設定されている。言い替えると、ガス供給ノズル３と排気口４とは比較的近い位置に配置されているため、ガス吐出孔３０から吐出された各成膜ガスは、回転テーブル２の上方側の空間全体に広がる前に、短時間で排気口４から排出される。
【００４１】
このように、供給から排気までの時間が短い期間中に成膜を行うためには、図４を用いて説明した模式図において、モノマーが単位時間にウエハＷの表面に衝突する量が多い方が好ましい。また、モノマーがウエハＷに吸着している時間（吸着滞留時間）を長くして、ウエハＷに吸着したモノマー同士が反応する確率を増大させることが好ましい。
【００４２】
前者（単位時間当たりのモノマーの衝突量の増大）の観点では、供給する成膜ガスについては、飽和蒸気圧に近い値であることが好ましい。一方で既述のように、成膜ガスの供給圧が飽和蒸気圧を超えてしまうと、成膜ガスが液化してしまう。そこで、第１、第２の成膜ガスのうちの飽和蒸気圧が低い成膜ガス（低蒸気圧ガス）に着目して成膜ガスの供給圧の制御を行う。即ち、低蒸気圧ガスの飽和蒸気圧をＰ０とし、前記ガス供給ノズル３から供給される低蒸気圧ガスの分圧をＰ１とすると、低蒸気圧ガスの供給圧力はＰ１／Ｐ０の値が１以下の、できるだけ高い値になるように設定されることが好ましい。
【００４３】
一方、既述のように、第１、第２の成膜ガスのうちの飽和蒸気圧が高い成膜ガス（高蒸気圧ガス）は、高蒸気圧ガスの分圧をＰ０’、分圧をＰ１’としたとき、
Ｐ１’／Ｐ０’の値が１以下であり、且つ、低蒸気圧ガスよりも高い分圧で供給するとよい。
【００４４】
また後者（モノマーの吸着滞留時間を長くする）観点では、ウエハＷの加熱温度を適度に低くして、一旦吸着したモノマーが脱離しにくくなる温度に調整すればよい。  
これらの観点を総合的に勘案し、本例では、供給された成膜ガス（低蒸気圧ガスを基準とする）に対する当該成膜ガスの消費量の割合である反応効率Ｅが７０％以上、例えば９０％となる温度にウエハＷを加熱するようにヒータ７の加熱温度が設定されている。
【００４５】
具体的には、ガス供給ノズル３から供給される低蒸気圧ガスの供給流量をＬ１、排気口４に到達する当該成膜ガスの排気流量をＬ１’とし、成膜処理にて消費された成膜ガスの割合を反応効率Ｅ（％）とする。このとき、成膜処理にて消費された前記成膜ガスの量は、低蒸気圧ガスの供給流量Ｌ１と、低蒸気圧ガスの排気流量Ｌ１’と、の差分値より求めることができる。この考え方に基づき下記の式（１）で表される反応効率Ｅが７０％以上となるようにウエハＷの加熱温度を設定する。これにより、成膜ガスが供給された領域にて成膜ガスをウエハＷに効率よく吸着、反応させ、排気口に至るまでの短時間で成膜を行うことができる。
Ｅ（％）＝{（Ｌ１−Ｌ１’）／Ｌ１}×１００    …（１）
【００４６】
以上に説明した考え方に基づきポリイミドの成膜を行う本例の成膜装置の作用について説明する。
例えば図示しない外部の搬送機構により６枚のウエハＷを回転テーブル２の各載置部２４に載置し、ゲートバルブ１６を閉じる。載置部２４に載置されたウエハＷは、ヒータ７によって所定の温度、例えば１４０℃に加熱される。次いで真空排気部４３により排気口４を介して排気を行い、Ｎ２ガス供給源５２、６２から供給されるＮ２ガスにより、真空容器１０内の圧力（全圧）を、例えば５０Ｐａ（０．４Ｔｏｒｒ）に調節し、回転テーブル２を例えば１０ｒｐｍ〜３０ｒｐｍで回転させる。
【００４７】
次いで上述の全圧を維持しつつ、ＰＭＤＡを含む第１の成膜ガス（低蒸気圧ガス）を例えば１．３３Ｐａ（０．０１Ｔｏｒｒ）、ＯＤＡを含む第２の成膜ガス（高蒸気圧ガス）を例えば１．４６Ｐａ（０．０１１Ｔｏｒｒ）の分圧で各々ガス供給ノズル３に供給する。これらの成膜ガスは、ガス供給ノズル３の上流側の導入管内で合流して混合され、例えば成膜阻害温度より高温の２６０℃に加熱された状態でガス供給ノズル３から吐出される。ＰＭＤＡ及びＯＤＡは、成膜処理の期間中、継続的に供給される。
【００４８】
上述の動作により、回転テーブル２の中心Ｃの周りを公転している各ウエハＷが、ガス供給ノズル３の下方を繰り返し通過する。この結果、各ウエハＷの表面に第１の成膜ガスに含まれる第１のモノマーであるＰＭＤＡと、第２の成膜ガスに含まれる第２のモノマーであるＯＤＡが各々、同時に吸着する。この結果、ウエハＷの表面にてＰＭＤＡとＯＤＡとが反応してポリイミドとなり、当該ポリイミドを堆積させることにより成膜が行われる。
【００４９】
このとき既述のように実施の形態に係る成膜装置においては、第１、第２の成膜ガスの分圧Ｐ１と、低蒸気圧ガスの飽和蒸気圧Ｐ０との比であるＰ１／Ｐ０の値が１以下になるように設定している。この結果、低蒸気圧ガスの液化を防止しつつ、成膜ガスが排気口４に排気されるまでの短い時間にて成膜処理を行うことができる。
【００５０】
より詳細には、図６に示すように本例の成膜装置は、ウエハＷの移動領域Ａと交差するようにガス供給ノズル３を配置している。また、ガス供給ノズル３の下面には、前記移動領域Ａと交差する回転テーブル２の中心側から、周縁側側の範囲に亘ってガス吐出孔３０が設けられている。さらに第１、第２の成膜ガスを反応効率Ｅが７０％以上となるようにウエハＷの加熱温度を設定している。
【００５１】
これらの構成及び成膜条件により、各吐出孔３０から吐出された成膜ガスの多くは、当該成膜ガスがウエハＷに衝突する領域（図６中に「領域Ｄ」と記してある）の近傍にて吸着、反応が進行する。この結果、ウエハＷをスキャンするようにポリイミドが形成される。そして回転テーブル２を回転させることで、各ウエハＷが領域Ｄを繰り返し通過することにより、ポリイミドが徐々に堆積されて成膜が行われる。
【００５２】
また反応効率Ｅが７０％以上となるように反応温度が設定された条件下においては、領域Ｄの近傍において成膜ガスの多くが吸着されて消費されている。このため、排気口４に流れ込むガス、の大部分はキャリアガスである。
【００５３】
このように本実施の形態の成膜装置は、局所領域にて、効率的にウエハＷへの成膜を行うことが可能であり、生産性が高い。
【００５４】
以上に説明した動作に基づき、予め設定された膜厚の膜を成膜したら、成膜ガスの供給、回転テーブル２の回転、及びウエハＷの加熱を停止し、搬入時とは反対手順にて成膜処理を終えたウエハＷを搬出した後、次の成膜処理の開始を待つ。
このとき、次の成膜処理を開始する前に、例えば真空容器１０内にクリーニングガスであるＯ２ガスを供給すると共に、紫外線ランプ８３により紫外線を照射する。これにより活性化したＯ２ガスを回転テーブル２の表面に供給し、載置部２４以外のウエハＷによって覆われていなかった領域に形成されたポリイミドの膜を分解する処理を行ってもよい。また回転テーブル２に形成された膜の分解は、予め設定された回数の成膜処理を行った後に行うようにしてもよい。
【００５５】
上述の実施の形態によれば、複数のウエハＷを回転テーブル２に載置して公転させると共に、互いに反応して膜物質を形成するための成膜ガスである第１の成膜ガス及び第２の成膜ガスを下方に向けて吐出するガス吐出孔３０を備えたガス供給ノズル３を、ウエハＷの移動領域Ａと対向するように設けている。この構成により、複数のウエハＷに連続的に成膜処理を行うことができるため生産性が向上する。また、ガス供給ノズル３には、回転テーブル２側に向けて成膜ガス吐出するためのガス吐出孔３０が、回転テーブル２の回転中心側から周縁側の範囲に亘って前記移動領域Ａと交差するように形成されている。この構成により、回転テーブル２の径方向においてウエハＷに成膜される膜厚の均一性が良好になる。
【００５６】
さらにまた実施の形態に係る成膜装置を用いて形成する膜は、図７Ａに示すようにアミノ基を備えたモノマーを含む成膜ガスとエポキシ基を備えたモノマーを含む成膜ガスとを反応させて、エポキシ結合を有する膜物質により形成してもよい。また図７Ｂに示すようにアミノ基を備えたモノマーを含む成膜ガスとイソシアネートを備えたモノマーを含む成膜ガスとにより尿素結合を有する膜物質から膜の形成を行ってもよい。あるいは図７Ｃに示すようにアミノ基を備えたモノマーを含む成膜ガスと、酸無水物であるモノマーを含む成膜ガスとによりイミド結合を有する膜物質から膜を形成してもよい。さらには、アルコールであるモノマーを含む成膜ガスとイソシアネートであるモノマーを含む成膜ガスとによるウレタン結合を有する膜物質や、アミノ基を備えたモノマーを含む成膜ガスと、カルボン酸であるモノマーを含む成膜ガスとによるアミド結合を有する膜物質から膜を形成してもよい。さらには共重合、２分子反応、３分子反応、あるいは３種混合により重合体を形成して膜を形成してもよい。
【００５７】
そして第１の成膜ガス及び第２の成膜ガスは、イソシアネート基やアミノ基などの官能基が互いに一官能性であるモノマーのほか、二官能性以上のモノマー同士を互いに結合させて膜物質を形成するものであってもよい。さらに膜物質を成膜するためのモノマーの骨格構造としては、芳香族、脂環族、脂肪族や、芳香族及び脂肪族の結合体などを用いることができる。
【００５８】
また実施の形態の成膜装置においては、第１の成膜ガスを供給するガス供給部と第２の成膜ガスを供給するガス供給部とは、互いに独立して個別に設けてもよい。そのような構成の場合にも第１の成膜ガス及び第２の成膜ガスを、移動領域Ａの互いに重なる領域に同時に供給することで同様の効果を得ることができる。
【００５９】
なおこのとき、個別に設けられた２つのガス供給部（図３に示すガス供給ノズル３を互いに隣り合う位置に２本配置する場合など）から供給される、第１、第２の成膜ガスのウエハＷ表面への到達位置が重なり合っていることは必須ではない。例えば互いに隣り合う領域に各成膜ガスの到達位置が形成される場合であっても、ウエハＷに衝突した後の成膜ガスが双方の到達位置に流れ込み、ウエハＷに吸着する場合、これら第１、第２の成膜ガスは、移動領域Ａの互いに重なる領域に同時に供給されているということができる。
【００６０】
また真空容器１０内には、回転テーブル２の回転中心側から周縁側の範囲に亘って複数のガス吐出孔３０が設けられたガス供給ノズル３と、当該ガスノズル３から見て、前記角度θが３０〜９０°の範囲に配置された排気口４との組を複数組設けてもよい。例えば回転テーブル２の直径に沿ってガス供給ノズル３を配置し、前記回転中心側から見て両周縁側の範囲（回転テーブル２の半径）に亘って各々、複数のガス吐出孔３０を設け、各半径から見て前記角度θが３０〜９０°となる位置に、各々、排気口４を設けてもよい。
【００６１】
この他、既述の紫外線照射部８により、回転テーブル２に載置されたウエハＷに向けて紫外線を照射し、成膜された膜を改質してもよい。あるいは、紫外線照射部８に代えて回転テーブル２の表面に赤外線を照射し、熱によって回転テーブル２に付着した膜物質を除去する構成でもよい。またクリーニング用の照射部と、ウエハＷの改質用の照射部と、をともに備えていてもよい。  
以上に検討したように、今回開示された実施形態はすべての点で例示であって制限的なものではないと考えられるべきである。上記の実施形態は、添付の請求の範囲及びその主旨を逸脱することなく、様々な形態で省略、置換、変更されてもよい。
【００６２】
次に、図６にて説明したようにガス供給ノズル３から供給した成膜ガスが速やかにウエハＷに吸着することを確認するための予備実験を行った結果について説明する。図８に示すように、真空容器１００内にウエハＷが載置される載置台１０１を備え、載置台１０１にはヒータ１０２が埋設された枚葉式の成膜装置を予備実験に用いた。また真空容器１００の側壁には、第１の成膜ガス（ＰＭＤＡ）及び第２の成膜ガス（ＯＤＡ）を供給するガス供給ノズル３ａが設けられ、載置台１０１に載置されたウエハＷの表面に向けて横方向に成膜ガスを供給できるように構成されている。一方載置台１０１を挟んで、ガス供給ノズル３から成膜ガスが吐出される方向と対向する位置には、排気部を成す排気口４ａが設けられている。
【００６３】
このような成膜装置を用い、ウエハＷの温度を１４０、１６０、１８０及び２００℃に各々設定して成膜処理を行い、成膜ガスの吐出方向に伸びウエハＷの中心を通る直線に沿った位置における、膜厚の分布を調べた。なお真空容器１００内の圧力、第１、第２の成膜ガスの分圧については、図２、図３などを用いて説明した実施の形態に係る成膜装置と同様に設定し、これらの成膜ガスの供給シーケンスについては、実施の形態と同様に第１の成膜ガス及び第２の成膜ガスを混合した後、ガス供給ノズル３ａから連続的に供給するシーケンスを用いた。  
図９は、ウエハＷの加熱温度を１４０、１６０、１８０及び２００℃の各々に設定したときの膜厚分布を示す特性図である。図９の横軸は、成膜ガスの吐出位置からの距離を示し、縦軸は各位置に成膜されたポリイミドの膜厚を示している。
【００６４】
図９に示すように、いずれの加熱温度においても、ウエハＷに成膜される膜の膜厚は、ガス供給ノズル３からの距離が長くなるに従い減少していることが分かる。例えばウエハＷの加熱温度が最も低い１４０℃のときには、ウエハＷに成膜される膜の膜厚は、ガス供給ノズル３からの吐出位置に近い領域にて他の加熱温度よりも厚い膜が形成され、当該吐出位置からの距離が大きくなるに連れて、急激に減少している。これは、図５を用いて説明したように、加熱温度が比較的低温の場合、ウエハＷに吸着したモノマーが離脱する離脱量が少なくなるため、吐出位置に近い領域の膜が厚くなる一方、下流側に流れてくる成膜ガス中のモノマーの量が急激に減少し、これに伴って膜が薄くなっていると考えられる。
【００６５】
これに対してウエハＷの加熱温度を例えば２００℃に上げた場合には、吐出位置からの距離に対して、一次直線を描くように膜厚が減少しているが、その減少量が少ない。これは、加熱温度が高温になるに連れて、ウエハＷからのモノマーの離脱量が多くなるためと考えられる。さらにウエハＷからのモノマーの離脱量が多くなることでガス供給ノズル３からの距離が長くなってもガス中に成膜ガスが残りやすいと考えられ、ガス供給ノズル３から離れた位置においても成膜されやすいと言える。
【００６６】
このようにウエハＷの加熱温度を変化させることにより、ウエハＷに成膜される膜の膜厚分布を変化させることができる。そして、また第１の成膜ガス及び第２の成膜ガスとしてＰＭＤＡ及びＯＤＡを用いる場合には、ウエハＷの加熱温度を１４０℃程度に設定することで、成膜ガスの供給位置において成膜される膜厚を厚くし、供給位置から離れるに従い、成膜される膜厚を急激に薄くすることが可能であることを確認できた。そして、第１、第２のモノマーとして他のモノマーを用いる場合であっても、反応エネルギーに応じた適切な加熱温度を設定することにより、成膜ガスの吐出位置からの距離と膜厚との関係は、図９に示す例と同様に調節することができる。従って図３、図６を用いて説明した実施形態に係るガス供給ノズル３を用いて成膜処理を行ったときに、ウエハＷの加熱温度を適切に選択することにより、成膜ガスが衝突する領域Ｄの近傍にて成膜処理を進行させることができると言える。
【符号の説明】
【００６７】
３        ガス供給ノズル
４        排気口
２        回転テーブル
１０      真空容器
７        ヒータ
【図１】
2019192763.tif 000003
【図２】
2019192763.tif 000004
【図３】
2019192763.tif 000005
【図４】
2019192763.tif 000006
【図５】
2019192763.tif 000007
【図６】
2019192763.tif 000008
【図７Ａ】
2019192763.tif 000009
【図７Ｂ】
2019192763.tif 000010
【図７Ｃ】
2019192763.tif 000011
【図８】
2019192763.tif 000012
【図９】
2019192763.tif 000013